КОМПОЗИЦИЯ ДЛЯ НАНЕСЕНИЯ АНТИПРИГАРНОГО ПОКРЫТИЯ

1. Композиция антипригарного покрытия, включающая водорастворимую феноксисмолу, сшивающий агент и силиконовое соединение, где указанная композиция для покрытия практически не содержит фторуглеродную смолу.
2. Композиция для покрытия по п.1, в которой указанным сшивающим агентом является меламин.
3. Покрытие по п.1, включающее одну или несколько эпоксидных смол.
4. Покрытие по п.3, включающее водную эмульсию модифицированных фосфорной кислотой эпоксидных групп.
5. Покрытие по п.1, где указанное покрытие представляет собой один слой и включает по меньшей мере один полиамидоимид или эпоксид.
6. Покрытие по п.1, включающее в расчете на суммарное содержание твердых смол 30-85 мас.% фоноксисмолы, 0-15 мас.% эпоксидной смолы, 8-25 мас.% сшивающего агента и 5-70 мас.% силиконового соединения.
7. Покрытие по п.1, включающее 10-110 мас.% от суммарного содержания твердых смол неорганических частиц с твердостью по Моосу по меньшей мере 5.
8. Изделие с нанесенным покрытием, включающее подложку, покрытую продуктом смеси водорастворимой феноксисмолы, сшивающего агента и силиконового соединения, причем указанный продукт практически не содержит фторуглеродную смолу.
9. Изделие с нанесенным покрытием по п.8, где указанный продукт включает многослойную антипригарную систему, включающую первый слой и внешний слой, где указанный первый слой сформирован из смеси, не содержащей силиконовое соединение, а по меньшей мере один из других слов сформирован из смеси, содержащей силиконовое соединение.
10. Изделие с нанесенным покрытием по п.9, где указанные слои, отличные от указанного внешнего слоя, включают продукт смеси водорастворимой феноксисмолы, сшивающего агента и по меньшей мере одного из эпоксидных смол или полиамидимидной смолы.
11. Изделие с нанесенным покрытием по п.9, где один или несколько из указанных слоев содержат наполнитель, выбранный из группы, состоящей из сульфата бария, сульфата кальция, карбоната кальция, кремнеземов и силикатов.
12. Способ нанесения покрытия на подложку, включающий нанесение на указанную подложку покрывающей композиции, включающей водорастворимую феноксисмолу и сшивающий агент и силиконовое соединение, где указанная композиция практически не содержит фторуглеродную смолу, с последующими сушкой и отверждением указанной покрывающей композиции.
13. Способ по п.12, в котором указанная подложка представляет алюминий или формованное алюминиевое изделие.
14. Способ по п.12, в котором указанная подложка включает обработанную пескоструйкой нержавеющую сталь или формованное изделие из обработанной пескоструйкой нержавеющей стали.
15. Способ по п.12, в котором указанную феноксисмолу наносят в виде дисперсии указанной смолы в воде с поверхностно-активным веществом.
16. Способ по п.12, в котором указанную феноксисмолу наносят в виде порошка полимера с органической жидкостью.
17. Способ по п.12, в котором указанным сшивающим агентом является меламин.
18. Способ нанесения покрытия на подложку, включающий нанесение на указанную подложку покрывающей композиции, включающую водорастворимую феноксисмолу и сшивающий агент и силиконовое соединение, где указанная композиция практически не содержит фторуглеродную смолу, включающий последовательные стадии:
А. подготовки подложки к нанесению покрытия;
В. нанесения покрытия в виде однослойного или многослойного антипригарного покрытия, где первый слой включает феноксисмолу и сшивающий агент, и силиконовое соединение, если покрытие наносят как однослойное антипригарное покрытие, и, если покрытие наносят как многослойное антипригарное покрытие, один слой или несколько слоев, отличных от первого слоя, включают силиконовое соединение; и
С. спекания подложки с нанесенным покрытием для отверждения покрытия.
19. Способ по п.18, в котором указанное спекания проводят при температурах в интервале от примерно 200°С до примерно 350°С.
20. Способ по п.18, в котором указанным сшивающим агентом является меламин.